БУРОВАЯ ТРУБА, СИСТЕМА ПОКРЫТИЯ И СПОСОБ НЕФТЕПРОМЫСЛОВЫХ ПРИМЕНЕНИЙ
DRILL PIPE, COATING SYSTEM AND OIL-FIELD APPLICATION METHOD

Уровень техники, к которой относится изобретение
Применения в нефтепромысловой области часто представляют сложные эксплуатационные требования в отношении оборудования, используемого в скважине. Требования к нефтепромысловому оборудованию могут включать высокую прочность, устойчивость к химическому воздействию агрессивных скважинных текучих сред, сохранение механических свойств при высоких температурах, прозрачность для ядерной, магнитной, акустической и индукционной энергии и другие требования. Были сделаны попытки использования в нефтепромысловых применениях полимерных трубчатых изделий, которые могут быть армированы волокнами, но сложные эксплуатационные требования могут ограничивать эффективность данных компонентов.
Например, полимерные материалы могут разрушаться под действием разрушающих скважинных текучих сред, включая воду или другие текучие среды, содержащие соединения, которые изменяют механические свойства полимерных материалов. Кроме того, высокие температуры и другие агрессивные условия окружающей скважину среды могут ограничивать долгосрочную функциональность полимерных компонентов в окружающей скважину среде.
Краткая сущность изобретения
В общем, настоящее изобретение предлагает буровую скважину и систему и методологию использования покрытия, которое можно наносить на полимерные материалы, для применения в высокотемпературной окружающей скважину среде. Данная методология обеспечивает образование покрытия, которое в достаточной степени связано с нижележащей основной структурой полимерного материала, чтобы противостоять агрессивной окружающей среде, присутствующей в скважинном применении. Кроме того, покрытие может использовать химические реагенты для дополнительной защиты полимерного материала от проникновения разрушающих текучих сред, находящихся в окружающей скважину среде.
Краткое описание чертежей
Определенные варианты осуществления настоящего изобретения будут описаны далее со ссылкой на сопровождающие чертежи, в которых одинаковые условные числа обозначают одинаковые элементы, и:
фиг.1 представляет вид скважинной системы с покрытым полимерным компонентом, расположенным в окружающей скважину среде, согласно варианту осуществления настоящего изобретения;
фиг.2 представляет увеличенный вид поперечного сечения части покрытого полимерного компонента, представленного на фиг.1, согласно варианту осуществления настоящего изобретения;
фиг.3 представляет схематическую иллюстрацию одного примера системы покрытия, которую можно использовать для защиты скважинного компонента, образованного из полимерного материала, согласно варианту осуществления настоящего изобретения;
фиг.4 представляет схематическую иллюстрацию другого примера системы покрытия, которое можно использовать для защиты скважинного компонента, образованного из полимерного материала, согласно варианту осуществления настоящего изобретения;
фиг.5 представляет схематическую иллюстрацию другого примера системы покрытия, которое можно использовать для защиты скважинного компонента, образованного из полимерного материала, согласно варианту осуществления настоящего изобретения;
фиг.6 представляет схематическую иллюстрацию другого примера системы покрытия, которое можно использовать для защиты скважинного компонента, образованного из полимерного материала, согласно варианту осуществления настоящего изобретения;
фиг.7 представляет схематическую иллюстрацию мультиреагентной частицы, которую можно ввести в материал покрытия, согласно варианту осуществления настоящего изобретения;
фиг.8 представляет схематическую иллюстрацию другого примера системы покрытия, которое можно использовать для защиты скважинного компонента, образованного из полимерного материала, согласно варианту осуществления настоящего изобретения;
фиг.9 представляет химическую реакцию, которую можно использовать для создания эффективного материала покрытия, согласно варианту осуществления настоящего изобретения; и
фиг.10 представляет другую химическую реакцию, которую можно использовать для создания эффективного материала покрытия, согласно варианту осуществления настоящего изобретения.
Подробное описание настоящего изобретения
В приведенном ниже описании содержатся многочисленные подробности, которые обеспечивают понимание настоящего изобретения. Однако обычным специалистам в данной области техники будет понятно, что настоящее изобретение можно практически использовать без данных подробностей, и что могут существовать потенциальные многочисленные изменения или модификации описанных вариантов осуществления.
Настоящее изобретение относится к системе и методологии для защиты полимерных материалов от агрессивных окружающих скважину сред. Например, можно использовать армированные волокнами полимерные материалы в сооружении буровых скважин или других скважинных компонентов для использования в окружающей скважину среде. Буровые трубы включают, но не ограничиваются этим, укрепляющие ствол скважины обсадные трубы, эксплуатационную насосно-компрессорную колонну, сборные нефтепроводы, кернодержатели, глухие пробки, нижние трубы обсадной колонны и отверстия под инструменты, например, для скважинных зондов. В некоторых применениях армированный волокнами полимерный материал используют для сооружения обсадных колонн/нижних труб обсадных колонн, которые являются прозрачными для ядерной, магнитной, акустической и индукционной энергии, что позволяет использовать указанные трубы для разнообразных геофизических исследований в скважинах.
Защита предложена в виде защитного материала, который можно наносить в качестве покрытия на буровые трубы или скважинные компоненты. При использовании полимеров защитное покрытие используют, чтобы препятствовать агрессивным скважинным текучим средам, включая, например, воду, соляной раствор, смеси нефти и воды, сильнощелочные текучие среды, диоксид углерода и сероводород, проникать в материал матрицы. Во многих применениях покрытие включает неэлектропроводящий гидрофобный (т.е. поглощающий воду менее 1 масс.%) барьерный материал. Кроме того, покрытие может включать множество слоев или сегментов, которые могут быть перемешаны или существовать в виде модулированных, т.е. функционально разделенных слоев.
Во многих окружающих скважину средах и применениях имеют преимущество армированные волокнами полимерные композиты. Однако вода и другие разрушающие текучие среды могут присутствовать в окружающей скважину среде естественным образом или в результате использования буровых текучих сред и цемента во время подготовки скважины. Разрушающие текучие среды могут диффундировать в армированные волокнами полимерные композиты и приводить к разрушающей пластификации полимерной матрицы, что, в свою очередь, изменяет механические свойства скважинного компонента.
Согласно настоящей системе и методологии используют различные варианты осуществления модулированных слоев покрытия для эффективной защиты полимерных структур в агрессивных окружающих скважину средах. Слои покрытия могут включать внедренные химические реагенты, которые обеспечивают защиту от определенных разрушающих текучих сред. В качестве конкретного примера, армированный волокнами полимерный композитный компонент, например, трубопровод, можно изготовить из бисмалеимида, и покрытие может включать материал, образованный из малеимидного комплекса, который химически связан с бисмалеимидом. Связанное покрытие защищает скважинный компонент от проникновения агрессивных пластовых текучих сред, включая, например, воду, соляной раствор, смеси нефти и воды, сильнощелочные текучие среды, диоксид углерода и сероводород, что, в свою очередь, препятствует разрушению скважинного компонента.
На фиг.1 представлен общий вид скважинной системы 20, в которой скважинный компонент 22 размещен в скважине 24, определенной стволом скважины 26. Ствол скважины 26 проходит вниз с поверхностного участка 28 и может быть обсажен стандартными обсадными трубами 30. Скважинный компонент 22 может включать разнообразные завершающие компоненты и другие компоненты, используемые во многих типах скважинных применений. Например, скважинный компонент 22 может включать трубчатый компонент 32, включая обсадные трубы/хвостовик обсадной колонны или другие трубы в стволе скважины. В данном конкретном примере скважинный компонент 22 включает основную структуру, образованную из армированного волокнами композита, например, армированного волокнами полимера, который, по меньшей мере, частично покрыт защитным покрытием. Один способ образования из армированного волокнами композитного материала трубчатого компонента 32 состоит в пропитке волоконного материала термоотверждающимся полимером с последующей намоткой пропитанного полимером волокна на оправку, предназначенную для изготовления трубчатого компонента желаемого диаметра и длины. Покрытие можно наносить на желаемые поверхности скважинного компонента для защиты армированного волокнами композитного материала при использовании скважинного компонента в окружающей скважину среде.
На фиг.2 представлен один вариант осуществления скважинного компонента 22, который включает основную структуру 34, образованную из армированного волокнами композитного материала 36. Армированный волокнами композитный материал 36 защищен покрытием 38. В зависимости от конфигурации скважинного компонента 22, покрытие 38 можно наносить на разнообразные поверхности. Например, скважинный компонент 22 на фиг.2 обычно представляют как трубчатый компонент 32, и покрытие 38 можно наносить на внешнюю поверхность 40 и/или внутреннюю поверхность 42, и/или нижний край 43.
Армированный волокнами композитный материал может включать разнообразные материалы. Например, опорное волокно может состоять из материалов, включающих углерод, стекловолокно, базальт, кварц, арамидное волокно или другие волоконные материалы. Кроме того, опорное волокно можно сочетать с подходящим полимером, например, термоотверждаемым полимером, выбранным из нескольких групп полимеров, включая полиимиды, цианатные сложные эфиры, бензоксазины, эпоксиды, фенольные смолы, полиуретаны и полиамиды. В качестве конкретного примера, термоотверждаемый полимер можно выбирать из имеющихся бисмалеимидов (BMI) или различных модифицированных/упрочненных полимеров BMI. Примеры имеющихся в продаже термоотверждающихся полимеров, которые можно использовать для изготовления буровых труб, включают, но не ограничиваются этим, Xponent, RS-8HT, RS-8PI, RS 9, RS 51, RS 52, PMR-II-50, AFR700B, DMBZ-15 и HFPE-II-52, поставляемые фирмой YLA, Inc. (Бениция, шт. Калифорния, США), RS 3, EX 1505 и EX 1551, поставляемые фирмой TenCate (Альмедо, Нидерланды), AVIMID K3B, AVIMID N, AVIMID R, AVIMID RB, CYCOM 944, CYCOM 2237, CYCOM 3002, CYCOM 3010, CYCOM 5004, CYCOM 5245C, CYCOM 5250-4, CYCOM 5270 и CYCOM 5575, поставляемые фирмой Cytec Industries Inc. (Вест Патерсон, шт. Нью-Джерси, США), F650, F652, F655 и M65, поставляемые фирмой Hexcel Corporation (Стэмфорд, шт. Коннектикут, США), RP-46, поставляемые фирмой Unitech Corporation (Хэмптон, шт. Вирджиния, США), SuperImide, поставляемый фирмой Goodrich Corporation (Арлингтон, шт. Вирджиния, США), PETI 330 и PETI 365, поставляемые фирмой UBE Industries Limited (Токио, Япония). Материал покрытия, наносимый на буровую трубу, зависит от нижележащего композитного материала, но часто материал покрытия представляет собой отверждающийся материал, выбранный так, чтобы полностью связываться с нижележащей матрицей, как подробно описано ниже.
Армированный волокнами композитный материал можно также изготовить с другими добавками, влияющими на свойства данного скважинного компонента. Например, можно добавлять наполнители, чтобы изменять прочность на изгиб композитного материала или воздействовать на другие свойства, например, электрическое сопротивление композитного материала. Часто количество добавляемого материала наполнителя составляет менее 5 мас.%. Примеры наполнителей включают каолинит, иллит, монтмориллонит, слюду и диоксид кремния (в виде сферических или пластинчатых частиц), все из которых можно предварительно обрабатывать, например, силаном с малеинимидными функциональными группами, аминопропилсиланом, сульфированным или фторированным силаном.
На фиг.3 представлен общий вид одного примера покрытия 38. В данном варианте осуществления покрытие 38 ковалентно связано с основной структурой 34 скважинного компонента 22, чтобы предотвратить проникновение воды и других разрушающих текучих сред при использовании скважинного компонента 22 в окружающей скважину среде. Покрытие 38 включает слои или сегменты материала в виде модулированных слоев. Например, данный вариант осуществления покрытия 38 включает обогащенный полимером слой 44, выбранный таким образом, что отверждение основной структуры 34 и покрытия 38 создает ковалентные связи между покрытием 38 и основной структурой 34. В качестве примера, армированный волокнами композитный материал, образующий основную структуру 34, может включать бисмалеимидный полимер, и обогащенный полимером слой 44 может включать малеимидный комплекс, способный образовывать ковалентные связи с материалом основной структуры. Представленное на чертеже покрытие 38 дополнительно включает армирующий слой 46, который может представлять собой вуалевый или тканевый материал. Кроме того, покрытие 38 включает материал наполнителя 48, который может составлять обогащенный наполнителем слой, чтобы воздействовать на характеристики покрытия 38.
На фиг.4 представлен другой вариант осуществления покрытия 38, которое нанесено и связано с армированным волокнами композитным материалом 36 основной структуры 34. В данном примере армированный волокнами композитный материал 36 включает армированный волокнами полимер, и покрытие 38 включает многослойное покрытие для защиты армированного волокнами композитного материала 36 от контакта с разрушающей скважинной текучей средой. Структура покрытия 38 предназначена для обеспечения непроницаемого покрытия, чтобы скважинный компонент 22, например трубчатый компонент 32, мог продолжать функционирование в окружающей скважину среде, не подвергаясь разрушению.
В представленном варианте осуществления покрытие 38 включает модулированный полимерный слой 50 рядом с основной структурой 34. Модулированный полимерный слой 50 предназначен для связи с материалом основной структуры, обеспечивая в то же время плавный переход свойств между покрытием 38 и полимерной матрицей армированного волокнами композитного материала 36. Это обеспечивает улучшенное барьерное покрытие, теплопередачу, химическую связь и общую механическую устойчивость скважинного компонента 22. Покрытие 38 дополнительно включает непроницаемый эластичный слой 52, расположенный открытым к окружающей скважинной текучей среде. Непроницаемый эластичный слой 52 может состоять из плотного материала, включая гибкое стекло в листовой форме, слюду в листовой форме, диоксид кремния, нанесенный осаждением из паровой фазы, или карбид кремния, нанесенный осаждением из паровой фазы. В некоторых случаях листовая слюда может быть гофрирована. Кроме того, защитный слой 54 (показанный штриховыми линиями) может быть нанесен на поверхность непроницаемого эластичного слоя 52.
Покрытие 38 дополнительно включает внутренний слой 56, содержащий внедренные химические реагенты, выбранные для защиты армированного волокнами композитного материала 36 от проникновения нежелательных текучих сред в окружающую скважину среду. Внутренний слой 56 может быть расположен между модулированным полимерным слоем 50 и непроницаемым эластичным слоем 52 и дополнительно содержащим материал наполнителя 48 в виде реагента 58, который может реагировать с проникающей/вторгающейся текучей средой, представленной стрелкой 60. Реагент 58 может быть в твердой форме, например, в виде порошка или частиц, которые реагируют при вступлении в контакт с определенной разрушающей скважинной текучей средой. Кроме того, покрытие 38 может включать непроницаемую пленку и/или селективную мембрану 62, расположенную между модулированным полимерным слоем 50 и внутренним слоем 56.
Объединенные слои или сегменты покрытия 38 представляют покрытие, которое является эластичным под внешним (радиальным) давлением текучей среды и/или пластовым напряжением, ожидаемым в скважинных подземных окружающих средах. Однако, даже если указанная нагрузка в конечном счете приведет к трещинам или разрывам в непроницаемом эластичном слое 52, последующее воздействие реагента 58 на проникающую текучую среду 60 приводит к автоматической реакции реагента 58, которая эффективно восстанавливает/регенерирует покрытие 38. Реакция реагента 58 обеспечивает постоянную непроницаемость покрытия 38 в отношении разрушающих скважинных текучих сред 60. Соответственно, реагент 58 служит для обеспечения реакционноспособного подземного покрытия по мере необходимости.
Другой вариант осуществления покрытия 38 представлен на фиг.5. В данном варианте осуществления покрытие 38 снова включает модулированный полимерный слой 50 и непроницаемый эластичный слой 52. Однако внутренний слой 56 включает множество слоев 64 реагента, разделенных пленками/мембранами 62, как показано на чертеже. Каждый из слоев 64 реагента включает специфический реагент, предназначенный для реакции в присутствии определенных типов потенциально проникающих материалов таким образом, чтобы блокировать проникновение данных разрушающих материалов. В качестве примера, покрытие 38 может включать три слоя 64 реагентов, каждый из которых содержит реагент с определенной реакционной способностью. В одном примере реакционноспособные реагенты включают реагирующий с сероводородом реагент, реагирующий с водой реагент и реагирующий с диоксидом углерода реагент, соответственно. Однако покрытие 38 может включать дополнительное или меньшее количество слоев 64 реагента с разнообразными реакционноспособными реагентами, насколько это требуется для данной окружающей скважину среды и применения.
Конструкция покрытия 38 в варианте осуществления на фиг.5 обеспечивает последовательное и селективное блокирование различных молекул проникающей текучей среды, чтобы препятствовать данным молекулам в достижении армированного волокнами композитного материала 36. Данный тип покрытия можно приспособить к разнообразным влажным агрессивным окружающим скважину средам, чтобы сохранить механическую целостность нижележащей основной структуры 34. Пленку/мембрану 62 также можно модулировать для обеспечения плавного горизонтального перехода через покрытие 38 к основной структуре 34.
Другой вариант осуществления покрытия 38 представлен на фиг.6. В данном варианте осуществления покрытие 38 снова включает модулированный полимерный слой 50, непроницаемый эластичный слой 52 и пленку/мембрану 62. Однако внутренний слой 56 включает частицы 66, которые выполнены как мультиреагентные частицы. Частицы 66 можно упаковать между модулированным полимерным слоем 50 и непроницаемым эластичным слоем 52 в однородном распределении. Распределение частиц 66 обеспечивает селективные и одновременные реакции с многокомпонентной смесью проникающих текучих сред. Кроме того, пленка/мембрана 62 может быть однородной или состоящей из дискретных слоев (модулированной) для обеспечения эффективной непроницаемой пленки.
На фиг.7 представлен один пример мультиреагентной частицы 66, содержащей три реагента 68, 70, 72, объединенных в каждой частице 66. В качестве примера можно выбирать реакционноспособные реагенты для реакции с сероводородом, водой и диоксидом углерода, соответственно. Однако можно объединять различные типы и количества реакционноспособных реагентов в каждой частице и использовать во внутреннем слое 56, образованном плотноупакованными частицами 66.
Аналогичный вариант осуществления покрытия 38 представлен на фиг.8. Однако трехреагентные частицы, представленные на фиг.6, заменены волоконной структурой 74 для образования внутреннего, например, внедренного слоя 56. Волоконная структура 74 может содержать плетеную волоконную структуру, содержащую множество имеющих форму волокон реакционноспособных реагентов, которые переплетены между модулированным полимерным слоем 50 и непроницаемым эластичным слоем 52 в однородном распределении. Распределение волокон реакционноспособного реагента в волоконной структуре 74 обеспечивает селективные и одновременные реакции с многокомпонентной смесью проникающих текучих сред. Снова пленка/мембрана 62 может быть однородной или состоящей из дискретных слоев (модулированной) для обеспечения эффективной непроницаемой пленки. В качестве примера, волокна реакционноспособного реагента можно выбирать для реакции с сероводородом, водой и диоксидом углерода, соответственно. Однако различные типы и количества реакционноспособных реагентов можно сочетать в волоконной структуре 74 для образования слоя 56. Кроме того, чередующиеся слои или различные количества слоев можно использовать в различных вариантах осуществления покрытия 38.
Как описано выше, можно использовать разнообразные полимеры и материалы для создания как армированного волокнами композитного материала 36, так и покрытия 38. В одном примере, однако, армированный волокнами композит включает армированный волокнами полимерный материал, изготовленный из бисмалеимида - высокотемпературный термоотверждающийся полимер. В данном варианте осуществления покрытие 38 включает малеимидный комплекс, который можно также назвать имидно-расширенный бисмалеимид. Малеимидный комплекс обеспечивает гидрофобное покрытие, которое способно образовывать ковалентные связи с соседней армированной волокнами полимерной структурой, которая состоит из бисмалеимидного высокотемпературного термоотверждающегося полимера. Связи между данным типом подложки и покрытием из малеимидного комплекса 38 могут способствовать концевые малеимидные реакционноспособные группы, присутствующие в малеимидном комплексе. Присутствие данных реакционноспособных функциональных групп обеспечивает образование ковалентных связей между гидрофобным покрытием 38 и бисмалеимидной подложкой, которая является непрерывной и устойчивой к отслаиванию.
Малеимиды можно отверждать термически или в присутствии свободнорадикальных инициаторов с образованием полисукцинимидов. Малеимиды могут также реагировать с аминами, тиолами или малонатами в реакции присоединения Михаэля (Michael). Малеимиды могут также реагировать с ненасыщенными соединениями с образованием ковалентных связей в еновой реакции. Источник ненасыщенности для еновой реакции может возникать при добавлении определенных веществ, например, полибутадиена, или из скелета самого малеимидного соединения. Малеимидная функциональная группа представляет собой сильный диенофил, который может также образовывать ковалентные связи в реакции Дильса-Альдера (Diels-Alder). Кроме того, малеимиды могут образовывать чередующиеся сополимеры с электронодонорными виниловыми соединениями, включая α-олефины и простые виниловые эфиры. Кроме того, алифатические малеимидные остатки, присутствующие в малеимидном комплексе, могут полимеризоваться в присутствии ультрафиолетового излучения без необходимости добавки какого-либо фотоинициатора.
Присутствующие концевые малеимидные группы в наполненном или ненаполненном малеимидном комплексе могут непосредственно соотверждаться с любыми остаточными малеимидными функциональными группами или соответствующими отвердителями, содержащимися в бисмалеимидном композитном материале 36. Механизм данного прямого связывания может осуществляться через свободнорадикальное соотверждение остаточных малеимидных функциональных групп в бисмалеимидном композитном материале 36 и концевых малеимидных групп в малеимидном комплексе. Непосредственное соотверждение малеимидных остатков на поверхности раздела композитного материала 36 и покрытия 38 может приводить к образованию полисукцинимидных цепных сегментов, как представлено на фиг.9. Кроме того, бисмалеимидный композитный полимер может отверждаться в присутствии аллильных соединений. Пример реакции аллильного отвердителя малеимидного функционального полимера представлен на фиг.10. Кроме того, возможно, чтобы остаточные аллильные группы или частично прореагировавшие аллильные остатки, присутствующие на поверхности бисмалеимидного композитного материала 36, служили в качестве дополнительных ковалентных связывающих центров для покрытия из малеимидного комплекса 38.
Для высокотемпературных применений бисмалеимидный полимер представляет собой очень подходящий термоотверждающийся полимер, который можно использовать для сооружения армированного волокнами композитного материала 36. Кроме того, образование покрытия 38 с малеимидным комплексом обеспечивает покрытие, которое является неэлектропроводящим и прозрачным, например прозрачным для ядерного магнитного резонанса, в отношении различных каротажных приборов, которые можно использовать в скважине. Как описано выше, покрытие 38 можно дополнять неорганическими и/или реакционноспособными наполнителями для уменьшения или исключения проникновения разрушающих скважинных текучих сред, например, воды. Для конкретного примера малеимидный комплекс обеспечивает хорошую связь с бисмалеимидным основным материалом 36, в то время как реакционноспособные реагенты и/или дополнительные слои могут защищать композитный материал 36 от проникновения нежелательных текучих сред. Когда буровую трубу необходимо использовать в качестве обсадной трубы для определенных каротажных операций, обсадная труба должна иметь, по меньшей мере, минимальную проводимость, чтобы обеспечить эффективную передачу каротажных сигналов вглубь пласта. Для таких применений можно рассматривать использование углеродных наполнителей и углеродных волокон. Аналогичным образом, содержащие углерод покрытия можно использовать для инструментов/компонентов, для которых не требуется электромагнитная прозрачность. Поверхность углерода можно модифицировать для улучшения ее связи с полимерной смолой или для некоторых других функций.
Покрытия 38 можно изготавливать и отверждать согласно различным способам, что зависит от материалов, используемых для сооружения покрытия, и от окружающей среды, в которой должно использоваться покрытие. В одном варианте осуществления гибкое высокотемпературное гидрофобное покрытие изготавливают плавлением малеимидных комплексных полимеров, включая те, которые синтезирует фирма Designer Molecules Inc. (Сан-Диего, шт. Калифорния, США). Малеимидные комплексные полимеры плавят при высокой температуре, например выше 100°C, и дегазируют в полном вакууме, пока не прекратится пенообразование. Дегазированный расплав затем охлаждают, например, до менее чем 90°C, и смешивают с достаточным количеством отвердителя, например, 1-2 масс.% дикумилпероксида, прежде чем вылить в форму. В качестве альтернативы, на данной стадии могут быть введены вуалирующий компонент и/или наполнитель. Затем пленку/покрытие отверждают. В качестве примера, покрытие можно отверждать при 125°C в течение 14 часов с последующим выдерживанием в течение нескольких суток при 140°C, хотя можно использовать и другие способы отверждения.
В данном примере молекулярно-массовое распределение и способ отверждения выбирают таким образом, что малеимидный комплекс не теряет вес при погружении в деионизированную воду, например, при 80°C. Используют жидкую воду, а не водяной пар, чтобы соответствовать нефтепромысловой окружающей среде. Температуру, например, 80°C, выбирают согласно температуре фазового перехода отвержденного материала. Следует отметить, что покрытие на основе малеимидного комплекса может быть устойчивым до температуры 300°C и выше в различных окружающих средах. Это существенно выше, чем для низкотемпературных эпоксидных покрытий на основе аминов. Кроме того, покрытие на основе малеимидного комплекса поглощает существенно меньшее количество воды (менее чем 1 мас.%), например, при 80°C.
Хотя различные полимеры можно использовать для получения покрытия 38, покрытие на основе малеимидного комплекса обеспечивает существенный барьер не только для воды, но также для других текучих сред, включая диоксид углерода и другие разрушающие химические вещества. Барьерные свойства покрытия 38 можно усиливать для определенных применений добавлением наполнителей, включая реагент 58. Например, можно добавлять к малеимидным пленкам частицы или листы из неорганических материалов для дополнительного уменьшения проницаемости слоя. Образцы таких наполнителей включают оксид кальция, например, диспергированный в слое малеимидного комплекса или уплотненный между листами предварительно пропитанного малеимидным комплексом.
В качестве альтернативы листовой неорганический материал можно включать в листы, предварительно пропитанные малеимидным комплексом. В качестве примера неорганический лист включает гофрированную слюду. Поверхность листовой слюды можно частично или полностью модифицировать реакционноспособными функциональными группами, включая силаны, или простыми смесями, включая смеси с кремнийорганическим маслом. В другом варианте неорганический слой может включать тонкое гибкое стекло, в том числе поставляемое на продажу фирмой Schott North America, Inc. - Advanced Materials (Эльмсфорд, шт. Нью-Йорк, США). В другом варианте малеимидное покрытие можно после отверждения насыщать или обрабатывать маслом или любой гидрофобной текучей средой, или реакционноспособным силаном или силикатом в целях уменьшения проницаемости путем блокирования любых пор, остающихся после отверждения.
В другом примере реагент 58 включает ионообменную смолу, включая Amberlyst 70, которую поставляет фирмой Rohm and Haas Corporation (Филадельфия, шт. Пенсильвания, США), дочернее предприятие The Dow Chemical Company, и которая может устранить влияние pH на полимер. Реагент можно также сочетать с пустым пространством, например поровым и/или свободным объемом, и наполнителями, которые могут включать диоксид кремния, диоксид кремния, обработанный силаном с малеимидными функциональными группами, стекловолокно, каолинит, монтмориллонит, слюду или органические материалы, например, полиэтилен или полифениленсульфид. В качестве альтернативы материал наполнителя может включать гель на основе силана с виниловыми, аминными или малеимидными функциональными группами. Такие грунтовочные покрытия можно синтезировать способом на основе малеимидопропилтриметоксисилана. Другой материал наполнителя, который можно использовать в некоторых применениях, включает нитрид алюминия. Такой наполнитель полезен в применениях, в которых в полимер проникает кислый водный поток (содержащий диоксид углерода, сероводород), и аммиак, выделяющийся в реакции нитрида алюминия с водой, может способствовать контролю pH. Аммиак может также быть полезен для определенных полимеров, включая бисмалеимид. Другие удаляющие воду материалы включают силикагель, смесь силиката натрия и алюмосиликата (например, метакаолина), которые образуют так называемый геополимер при контакте с водой или молекулярным ситом.
Покрытия 38 можно производить разнообразными способами. В качестве примера, расплав малеимидного комплексного полимера выливают на высокотемпературный армирующий опорный материал, например, ткань, и помещают как прослойку между двумя высокотемпературными неприлипающими листами. Пример такого армирующего опорного материала представляют собой вуалевые листы Nexus, поставляемые фирмой Precision Fabrics Group, Inc. (Гринсборо, шт. Северная Каролина, США). Затем многослойный материал помещают под оптимальную нагрузку/давление внутри печи для отверждения, например, при 125°C. Печь для отверждения программируют в соответствии с желаемым режимом отверждения покрытия для данного применения. Способ отверждения такого типа обеспечивает покрытия, которые обычно являются гибкими и бездефектными.
Материал покрытия полностью или частично отверждают, чтобы придать ему достаточную механическую прочность для нанесения на основную структуру 34, образованную армированным волокнами композитным материалом 36, включая материал на основе бисмалеимида. В зависимости от определенного применения, материал покрытия можно наклеивать на предварительно отвержденную основную структуру 34 или приводить в контакт с отверждаемой основной структурой 34. Отверждение можно затем завершать с покрытием 38, нанесенным на армированный волокнами композитный материал 36 основной структуры 34.
Покрытие 38 предназначено для образования прочной ковалентной связи с армированным волокнами композитным материалом 36 данной основной структуры 34, включая обсадные трубы или другой трубчатый компонент. В зависимости от определенной окружающей скважину среды, покрытие 38 может включать разнообразные наполнители, слои и другие материалы, предназначенные для реакции или иного блокирования входящего потока разрушающих скважинных текучих сред. В некоторых применениях покрытие 38 можно наносить на внутреннюю и/или внешнюю поверхность трубчатой основной структуры 34 для защиты основной структуры 34 от внутренних и/или внешних текучих сред.
Кроме того, покрытие 38 может быть образовано из разнообразных слоев и из разнообразных материалов. Полимерные материалы, используемые для образования покрытия 38, можно выбирать согласно соответствующему армированному волокнами композитному материалу 36, используемому для изготовления нижележащей подложки. Кроме того, реакционноспособные реагенты могут различаться по типу, форме и количеству в зависимости от окружающей среды, в которую должна быть погружена покрытая буровая труба. Кроме того, процедуры отверждения и способы изготовления могут различаться согласно используемым материалам и покрываемым компонентам. Процедуры отверждения и способы изготовления также можно регулировать на основании других многочисленных экологических и производственных соображений. В любом случае, покрытие 38 способно обеспечивать долгосрочную защиту от проникновения нежелательных текучих сред в высокотемпературной окружающей скважину среде.
Соответственно, хотя выше подробно описано только несколько вариантов осуществления настоящего изобретения, обычные специалисты в данной области техники смогут легко оценить, что возможны многочисленные модификации без существенного отклонения от идеи настоящего изобретения. Указанные модификации предназначены для включения в объем настоящего изобретения, как определено в его формуле.